Brevet FR2975815A1 — publié le 20121130

- Texte dépôt 2975815 1 ELECTRODE NEGATIVE POUR SUPERCONDENSATEUR ASYMETRIQUE A ELECTRODE POSITIVE A BASE D'HYDROXYDE DE NICKEL ET A ELECTROLYTE ALCALIN ET SON PROCEDE DE FABRICATION DOMAINE TECHNIQUE Le domaine technique de l'invention est celui des supercondensateurs asymétriques à électrolyte alcalin possédant une électrode positive à base d'hydroxyde de nickel et une électrode négative à base de carbone déposé sur un collecteur de courant. ETAT DE LA TECHNIQUE Le système de stockage d'énergie appelé « supercondensateur », également dénommé « supercapacité », ou bien « condensateur à double couche électrochimique », et en anglais « Electric Double Layer Capacitor (EDLC) », ou encore « ultracapacité », et en anglais « ultracapacitor », est un dispositif permettant de stocker de l'énergie par accumulation d'ions sur deux électrodes servant de collecteurs d'ions lorsqu'une différence de potentiel est imposée entre celles-ci. On utilisera le terme « supercondensateur » dans la suite du présent document et il va de soi que ce vocabulaire désigne également les terminologies équivalentes mentionnées ci-dessus. Un supercondensateur électrochimique comprend au moins une électrode positive et au moins une électrode négative. Les deux électrodes sont séparées par un séparateur. Le faisceau électrochimique constitué par l'ensemble des électrodes positives et négatives et des séparateurs est imprégné d'un électrolyte. Généralement, du charbon actif possédant une forte surface spécifique (supérieure à 500 m2/g) est déposé sur la surface des électrodes, ce qui permet d'obtenir de très fortes valeurs de capacité. Un supercondensateur permet de fournir une densité d'énergie de 4 à 6 Wh/kg, qui est environ 40 à 60 fois supérieure à celle d'un condensateur électrolytique. Il existe différentes variantes de supercondensateurs électrochimiques. Une première variante a été celle des supercondensateurs symétriques à électrolyte aqueux. Dans ce type de supercondensateur, l'électrode positive et l'électrode négative sont constituées de matériaux similaires ayant la même capacité. Il s'agit le plus souvent de charbon actif. La demande de brevet EP-A-1 883 937 décrit la fabrication d'une électrode à base de charbon actif pouvant servir à la conception de supercondensateurs symétriques à électrolyte aqueux. Une seconde variante est celle des supercondensateurs symétriques à électrolyte non-aqueux. Comme décrit dans le brevet US 6,356,432, le supercondensateur comprend un électrolyte non-aqueux, tel que l'acétonitrile, et deux électrodes de R:\32700\32742 SAFT\32742--110504-texte dépôt.DOC 32742 - Texte dépôt 2975815 2 carbone, chaque électrode comprenant un liant et une matière électrochimiquement active constituée de charbon actif dont la surface spécifique est supérieure à 2000 m2/g. La troisième variante de supercondensateur est celle des supercondensateurs 5 asymétriques, également dénommés supercondensateurs hybrides, à électrolyte aqueux. La demande de brevet EP-A-1 156 500 décrit le principe général de fonctionnement de ce type de supercondensateur. Un tel supercondensateur comprend une électrode négative à base de charbon actif et une électrode positive dont le matériau actif peut subir une oxydation réversible. L'électrode positive se charge par 10 un procédé faradique alors que l'électrode négative se charge par accumulation d'ions à l'interface électrode/électrolyte pour former une double couche. L'accumulation de charges se produisant à l'électrode négative correspond à un procédé non faradique. Le document WO 2008/067337 décrit une composition pour une électrode pouvant servir dans la conception de supercondensateurs à double couche 15 électrochimique dans laquelle l'électrode positive ou négative est à base de carbone dopé à l'aide de donneurs de type p ou n. Le brevet US 7,576,971 décrit un supercondensateur asymétrique comprenant une électrode positive à base préférentiellement de dioxyde de manganèse et une électrode négative comprenant un mélange de charbon actif et d'un liant à base de 20 polytétrafluoroéthylène (PTFE). Le brevet US 6,252,762 décrit un système hybride batterie/supercondensateur comprenant une électrode positive à base de charbon actif et une électrode négative à base d'un composé spinelle de type Li4Ti5O12. Le brevet RU 2 296 383 décrit des supercondensateurs asymétriques à électrode 25 positive à base d'hydroxyde de nickel et à électrode négative à base de charbon actif sur un collecteur de courant en fer ou en cuivre. Le brevet US 5,986,876 concerne des supercondensateurs asymétriques dans lesquels l'électrode positive est à base d'hydroxyde de nickel et l'électrode négative est composée d'un matériau à base de feutrine de carbone. 30 La présente invention concerne plus particulièrement, mais pas de manière exclusive, cette troisième variante de supercondensateurs dont le principe de fonctionnement est schématiquement représenté aux figures la et lb. Ces figures sont la schématisation d'un exemple de supercondensateur asymétrique dans lequel l'électrode positive EL1 de capacité C1 est une électrode à base d'hydroxyde à base de 35 nickel et l'électrode négative EL2 de capacité C2 est une électrode à base de charbon actif. La matière électrochimiquement active positive est un hydroxyde à base de nickel. On entend par "hydroxyde à base de nickel" un hydroxyde de nickel, un R:\32700\32742 SAFT\32742--110504-texte dépôt.DOC 32742 - Texte dépôt 2975815 3 hydroxyde contenant principalement du nickel, mais également un hydroxyde de nickel contenant au moins un hydroxyde syncristallisé d'un élément choisi par exemple parmi le zinc (Zn), le cadmium (Cd), le magnésium (Mg) et l'aluminium (Al), et au moins un hydroxyde syncristallisé d'un élément choisi parmi le cobalt 5 (Co), le manganèse (Mn), l'aluminium (Al), l'yttrium (Y), le calcium (Ca), le zirconium (Zr), le cuivre (Cu). Un hydroxyde syncristallisé contenu dans l'hydroxyde de nickel est un hydroxyde formant une solution solide avec l'hydroxyde de nickel, i.e. occupant, en proportion continûment variable, les sites atomiques définis par le réseau cristallin de l'hydroxyde de nickel. 10 Les électrodes positive et négative sont séparées par un séparateur qui est une membrane poreuse imbibée d'électrolyte alcalin tel que KOH, et/ou NaOH, et/ou LiOH. La capacité C1 de l'électrode positive est proportionnelle à la quantité d'hydroxyde à base de nickel. La capacité C2 de l'électrode négative provient de la formation d'une double couche électrostatique à l'interface charbon actif/électrolyte. 15 Cette double couche est constituée d'une part de l'accumulation des ions K+ de l'électrolyte adsorbés à la surface du charbon actif et d'autre part de l'accumulation d'électrons e dans le charbon actif venant compenser la charge électrostatique positive créée par l'adsorption des ions K+. La capacité C2 est proportionnelle à la surface spécifique du charbon actif. Le mouvement des ions K+ et OH- de l'électrolyte 20 a été représenté lors d'une charge (figure la) et lors d'une décharge (figure lb). Un supercondensateur asymétrique présente plusieurs avantages par rapport à un supercondensateur symétrique. D'une part, il présente une capacité supérieure. En effet, soit CT la capacité d'un supercondensateur, on a la relation : l/CT = l/C1 + l/C2. Dans le cas d'un 25 supercondensateur symétrique, on a C1=C2 d'où CT=C1/2=C2/2. La capacité d'un supercondensateur asymétrique est donc égale à la moitié de la capacité d'une des électrodes. Dans le cas d'un supercondensateur asymétrique, la capacité C1 de l'électrode à base d'hydroxyde de nickel est largement supérieure à la capacité C2 de l'électrode à base de charbon actif ; d'où la relation C1»C2 et 30 CT=(C l X C2)/(C 1+C2) (C l X C2)/C l C2. L a capacité d' un supercondensateur asymétrique est donc environ égale à la capacité la plus faible C2, soit un gain de capacité d'un facteur 2 par rapport à un supercondensateur symétrique. D'autre part, un supercondensateur asymétrique à électrolyte aqueux peut fournir une tension de l'ordre de 1,7 à 1,8V alors qu'un supercondensateur symétrique 35 ne peut généralement fournir qu'une tension inférieure à 0,9V, d'où un gain d'énergie par rapport aux supercondensateurs symétriques. R:\32700\32742 SAFT\32742--110504-texte dépôt.DOC 32742 - Texte dépôt 2975815 4 Un inconvénient des supercondensateurs asymétriques de l'état de la technique est que leur montage requiert l'emploi d'un matériau tissé de charbon actif, tel qu'une feutrine ou des fibres tissées de carbone. Le matériau tissé de charbon actif est enroulé autour du collecteur de courant de l'électrode négative. Le montage du 5 supercondensateur asymétrique est compliqué puisqu'il nécessite la manipulation et l'empilement de trois pièces : une électrode positive, un collecteur de courant et un tissé de carbone, ce dernier devant être enroulé autour du collecteur de courant. Un autre inconvénient des supercondensateurs asymétriques de l'état de la technique provient de l'emploi de PTFE comme liant de l'électrode négative. Les 10 matières actives à base de carbone utilisées dans l'état de la technique sont mélangées à du polytétrafluoroéthylène (PTFE). Or, le PTFE mélangé à la matière active à base de carbone donne un mélange ayant l'aspect d'un latex, qui ne présente pas une bonne tenue mécanique sur le collecteur de courant. On observe une perte de conductivité entre le collecteur de courant et le mélange entraînant une chute de la capacité au 15 cours du fonctionnement du supercondensateur. Le but de l'invention est de mettre à disposition un supercondensateur asymétrique plus facile à fabriquer, de par l'absence de tissé ou feutre de carbone. RESUME DE L'INVENTION 20 L'invention a pour objet une électrode de supercondensateur comprenant un collecteur continu de courant où 50% ou plus de la surface dudit collecteur présente une rugosité Ral comprise entre 0,8 et 15 µm, mesurée pour une longueur de base comprise entre 2 et 200 µm, ce collecteur étant revêtu d'un mélange comprenant : a) du charbon actif ayant une surface spécifique supérieure ou égale à 500 m2/g ; 25 b) un liant comprenant un mélange d'au moins un composé cellulosique et au moins un copolymère styrénique. On entend par « collecteur de courant » un feuillard métallique conducteur électronique. Le collecteur continu de courant présente une rugosité Ral comprise entre 0,8 et 30 15 tm sur 50% ou plus de sa surface de manière à favoriser l'adhérence du mélange sur l'ensemble de la surface du collecteur. On entend par «revêtu », un recouvrement de l'essentiel de la surface du collecteur. La rugosité est mesurée à partir de coupes transversales d'un collecteur de 35 courant et correspond à la moyenne arithmétique des valeurs absolues de l'ordonnée y, entre chaque point de la courbe, et l'axe Ox. R:\32700\32742 SAFT\32742--110504-texte dépôt.DOC 32742 - Texte dépôt 2975815 5 Selon un mode de réalisation de l'invention, la rugosité Ral est comprise entre 1 et 5 µm, de préférence entre 1,2 et 3 µm. De préférence, le collecteur de courant présente également sur au moins 50% de sa surface une rugosité Ra2 comprise entre 0,1 et 0,5 µm, mesurée pour une longueur 5 de base comprise entre 0,1 et 2 µm. Selon un mode de réalisation, 75% ou plus, de préférence 90% ou plus, de préférence encore, 95% ou plus de la surface de collecteur de courant présente une rugosité Ral comprise entre 0,8 et 15 µm. De préférence, le charbon actif présente une surface spécifique supérieure ou 10 égale à 1000 m2/g, de façon plus préférentielle supérieure ou égale à 1400 m2/g. Selon un mode de réalisation, le mélange comprend également un composé carboné autre que du charbon actif, choisi dans le groupe comprenant le noir de carbone, le carbone vitreux, le brai de pétrole et le graphite. De préférence, le matériau du collecteur continu de courant est choisi parmi le 15 nickel, ou un alliage à base de nickel, le cuivre, ou un alliage à base de cuivre, l'aluminium, ou un alliage à base d'aluminium, l'acier inox et l'acier nickelé, de préférence le nickel ou un alliage à base de nickel. Dans un mode préféré de réalisation, le liant consiste essentiellement en un mélange d'au moins un composé cellulosique et au moins un copolymère styrénique. 20 Selon un mode préféré de réalisation, le composé cellulosique est choisi dans le groupe comprenant l'hydroxypropylméthylcellulose (HPMC), la carboxyméthylcellulose (CMC), l' hydroxypropylcellulose (HPC) et l'hydroxyéthylcellulose (HEC). Selon un mode de réalisation, le copolymère styrénique est un copolymère bloc 25 styrénique choisi dans le groupe comprenant le Styrène-Butadiène (SBR), Styrène-Isoprène (SI), Styrène-éthylène/butylène (SEB), Styrène-Isoprène/butylène (SIB), Styrène-éthylène/propylène (SEP), Styrène-Butadiène-Styrène (SBS), Styrène-Isoprène-Styrène (SIS), Styrène-éthylène/butylène-Styrène (SEBS), Styrène-Isoprène/butylène Styrène (SIBS) et Styrène-éthylène/propylène-Styrène (SEPS). 30 Selon un mode de réalisation, le copolymère styrénique est le polystyrène acrylate (PSA). De préférence, le liant ne contient pas de polytétrafluoroéthylène (PTFE). Selon un mode de réalisation, le copolymère bloc styrénique est le Styrène- Butadiène (SBR) et le composé cellulosique est l'hydroxypropylméthylcellulose 35 (HPMC). R:\32700\32742 SAFT\32742--110504-texte dépôt.DOC 32742 - Texte dépôt 2975815 6 Selon un mode de réalisation de l'invention, le mélange comprend de 60 à 93% en poids de charbon actif, de 5 à 20% en poids de noir de carbone, de 1 à 10% en poids de composé cellulosique et de 1 à 10 % en poids de copolymère styrénique. Selon un mode de réalisation, une couche d'accrochage comprenant du carbone 5 est présente entre le collecteur de courant et le mélange. L'invention a également pour objet un supercondensateur asymétrique comprenant : a) au moins une électrode positive comprenant un hydroxyde à base de nickel et un collecteur de courant à base de nickel ; 10 b) au moins une électrode négative selon l'une des revendications précédentes ; c) un électrolyte alcalin ; d) au moins un séparateur. Selon un mode de réalisation, le séparateur comprend un matériau non-tissé en polypropylène et éventuellement une membrane en polyéthylène greffé par des 15 groupements acide acrylique. L'invention a également pour objet un procédé de fabrication d'une électrode comprenant les étapes suivantes : a) mise à disposition d'un collecteur continu de courant dont au moins 50% de sa surface présente une rugosité comprise entre 0,8 et 15 µm, mesurée pour une 20 longueur de base comprise entre 2 et 200 tm ; b) mélange de charbon actif de surface spécifique supérieure ou égale à 500 m2/g avec : - un liant comprenant un mélange d'au moins un composé cellulosique et au moins un copolymère styrénique et 25 - de l'eau jusqu'à obtention d'une pâte ; c) dépôt de la pâte obtenue à l'étape b) sur le collecteur de courant de l'étape a); d) compression ou calandrage du collecteur de courant revêtu de la pâte pour former une électrode ; e) séchage de l'électrode obtenue à l'étape d). 30 Selon un mode de réalisation de l'invention, le procédé de fabrication permet d'obtenir l'électrode selon l'invention. Le collecteur de courant de l'électrode négative selon l'invention présente une rugosité Ra particulière permettant l'obtention d'une électrode présentant des propriétés améliorées : 35 En effet, il y a une coopération inattendue entre la rugosité particulière et le choix du mélange. Le choix de la rugosité Ra dans une gamme spécifique associé au choix spécifique d'un liant de la matière active permet d'avoir une bonne adhérence R:\32700\32742 SAFT\32742--110504-texte dépôt.DOC 32742 - Texte dépôt 2975815 7 de la matière active sur le collecteur de courant. Cette bonne adhérence permet une meilleure durée de vie de l'électrode et permet d'obtenir un supercondensateur ayant une meilleure capacité. Un avantage de l'invention est de mettre à disposition un supercondensateur 5 asymétrique présentant une capacité supérieure ou égale à celle d'un supercondensateur asymétrique dont l'électrode négative comprend un collecteur de courant lisse ou perforé. Un autre avantage de l'invention est de fournir un supercondensateur asymétrique présentant une capacité supérieure ou égale à celle d'un 10 supercondensateur asymétrique dont l'électrode négative comprend du PTFE comme liant en mélange avec la matière active. Dans l'électrode de l'invention, le collecteur de courant est revêtu d'un mélange selon l'invention, ce qui permet d'éviter d'avoir recours à l'utilisation de PTFE et de feutre de carbone. Les supercondensateurs asymétriques de l'invention permettent 15 d'obtenir de bonnes capacités massique et volumique, à savoir supérieure à 70 F/g et sup é r i e ur e à 45 F/ c m3 respectivement. Le procédé de fabrication du supercondensateur asymétrique de l'invention est simplifié en comparaison à celui d'un supercondensateur comprenant une électrode négative dans laquelle le tissé de charbon actif constitue une pièce à elle-seule qui doit être enroulée en accordéon 20 autour du collecteur de courant. Le montage du faisceau électrochimique de l'invention est simplifié puisqu'il s'agit d'un empilement classique de plaques. Par ailleurs, dans l'invention le coût de la matière active de l'électrode négative est réduit puisqu'un tissé de charbon actif utilisé dans l'art antérieur est beaucoup plus cher que de la poudre de charbon actif. En effet, le tissé de charbon actif coute environ 25 210 USD/kg soit environ 21 USD par supercondensateur à 10 000 F délivrant 1,3V alors que la poudre de charbon actif ne coûte que 16 à 60 USD/kg soit 1,6 à 6 USD par supercondensateur. D'autres caractéristiques et avantages de l'invention apparaîtront à la lecture de la description qui suit d'un mode de réalisation préféré de l'invention, donnée à titre 30 d'exemple et en référence aux dessins annexés. BREVE DESCRIPTION DES FIGURES Les figures la et lb sont les représentations schématiques du mouvement des ions lors du fonctionnement d'un supercondensateur asymétrique à électrode positive 35 à hydroxyde à base de nickel et à électrolyte alcalin respectivement lors d'une charge, puis lors d'une décharge. R:\32700\32742 SAFT\32742--110504-texte dépôt.DOC 32742 - Texte dépôt 2975815 8 La figure 2 est une photo de l'électrode selon l'invention prise à l'aide d'un microscope électronique à balayage. La figure 3 est un schéma définissant le paramètre de rugosité Ra. La rugosité Ra est mesurée en répartissant de manière uniforme les aires supérieures et inférieures 5 autour de la ligne moyenne m sur une longueur de base. La rugosité Ra est égale à la hauteur de la bande obtenue. La relation suivante est alors vérifiée : E aires des creux = E aires des saillies = Y2 Ra X longueur de base La figure 4 est une représentation schématique de la surface d'un collecteur de courant sur laquelle sont représentées les mesures des rugosités primaire Ral et 10 secondaires Ra2. La rugosité primaire est définie et mesurée pour une longueur de base comprise entre 2 et 200 µm. La rugosité secondaire est définie et mesurée pour une longueur de base comprise entre 0,1 et 2 µm. Les figures 5a, 5b et 5c représentent le principe et les résultats du test d'adhérence ou test de quadrillage effectué sur différents collecteurs de courant 1 à 15 base de nickel revêtus du mélange 2 selon l'invention. La figure 5a est une représentation schématique du principe du test. La figure 5b donne la classification selon la norme NF EN ISO 2409 obtenue en fonction de l'aspect de la partie quadrillée après le test. La figure 5c montre les résultats de ce test d'adhérence, avec une image de la surface de l'électrode après le test ainsi que la classification selon la 20 norme NF EN ISO 2409 des différents collecteurs de courant. La classification selon la norme NF EN ISO 2409 est décrite en complément dans le tableau 1 suivant : R:\32700\32742 SAFT\32742--110504-texte dépôt.DOC 32742 - Texte dépôt 2975815 9 Tableau 1 : Description de la classification selon la norme NF EN ISO 2409 Classification Description 0 Les bords des incisions sont parfaitement lisses ; aucun des carrés du quadrillage ne s'est détaché. 1 Détachement de petites écailles du revêtement aux intersections des incisions. Moins de 5% de la zone quadrillée est affectée. 2 Le revêtement s'est écaillé le long des bords et/ou aux intersections des incisions. La zone quadrillée est affectée sur plus de 5% mais sur moins de 15%. 3 Le revêtement s'est écaillé le long des bords des incisions en partie ou en totalité en larges bandes et/ou s'est écaillé en partie ou en totalité en divers endroits des quadrillages. Une zone quadrillée de plus de 15% mais de moins de 35% est affectée. 4 Le revêtement s'est écaillé le long des bords des incisions en larges bandes et/ou quelques carrés se sont détachés en partie ou en totalité. Une zone quadrillée de plus de 35% mais de moins de 65% est affectée. 5 Tous les degrés d'écaillage qui ne peuvent pas être classés selon la classification 4. La figure 6 représente des courbes de mesure de la capacité volumique (F/cm3) de différentes électrodes en fonction de la densité de courant en décharge (mA/cm2). 5 La figure 7 représente des courbes de mesure de la capacité massique (F/g) de différentes électrodes en fonction de la densité de courant en décharge (mA/cm2). Les courbes 61 et 71 ont été obtenues à partir d'une électrode possédant un revêtement avec HPMC et SBR sur un collecteur de courant selon l'invention présentant une rugosité élevée (Rai = 2,34 µm). Les courbes 62 et 72 ont été obtenues 10 à partir d'une électrode possédant un revêtement avec HPMC et SBR sur un collecteur de courant dit lisse. Les courbes 63 et 73 ont été obtenues à partir d'une électrode possédant un revêtement avec HPMC et SBR sur un collecteur de courant selon l'invention présentant une rugosité plus faible (Rai = 1,23 µm). Les courbes 64 et 74 ont été obtenues à partir d'une électrode avec un revêtement à base de PTFE sur un 15 collecteur de courant selon l'invention présentant une rugosité élevée (Rai = 2,34 µm) EXPOSE DES MODES DE REALISATION DE L'INVENTION Selon l'invention, les supercondensateurs asymétriques comprennent au moins une électrode positive comprenant une matière active principalement constituée R:\32700\32742 SAFT\32742--110504-texte dépôt.DOC 32742 - Texte dépôt 2975815 10 d'hydroxyde à base de nickel, au moins une électrode négative comprenant un mélange d'une matière active à base de carbone et de liant, un électrolyte alcalin et au moins un séparateur. L'électrode positive comprend un collecteur de courant et une matière active 5 principalement constituée d'hydroxyde à base de nickel. La matière électrochimiquement active positive est un hydroxyde à base de nickel. On entend par "hydroxyde à base de nickel" un hydroxyde de nickel, un hydroxyde contenant principalement du nickel, mais également un hydroxyde de nickel contenant au moins un hydroxyde syncristallisé d'un élément choisi parmi le 10 zinc (Zn), le cadmium (Cd), le magnésium (Mg) et l'aluminium (Al), et au moins un hydroxyde syncristallisé d'un élément choisi parmi le cobalt (Co), le manganèse (Mn), l'aluminium (Al), l'yttrium (Y), le calcium (Ca), le zirconium (Zr), le cuivre (Cu). Un hydroxyde syncristallisé contenu dans l'hydroxyde de nickel est un hydroxyde formant une solution solide avec l'hydroxyde de nickel, i.e. occupant, en proportion 15 continûment variable, les sites atomiques définis par le réseau cristallin de l'hydroxyde de nickel. Le collecteur de courant de cette électrode positive est en nickel, par exemple un fritté de nickel adapté aux applications de puissance, c'est-à-dire que le courant de décharge peut dépasser 500A pour un supercondensateur unitaire. 20 L'électrode négative comprend un collecteur de courant et une matière active à base de carbone. La surface du collecteur de courant est continue, c'est-à-dire qu'elle ne comprend pas de perforation. Le collecteur de courant est choisi parmi les métaux suivants : nickel, alliage à base de nickel, cuivre, alliage à base de cuivre, aluminium, alliage à base d'aluminium, acier inox, acier nickelé. Il présente sur 50% ou plus de sa 25 surface une rugosité primaire Ral comprise entre 0,8 et 15 tm et de préférence une rugosité secondaire Ra2, sur 50% ou plus de sa surface, comprise entre 0,1 et 0,5 µm. De préférence, la rugosité primaire est comprise entre 1 et 5 µm, de préférence entre 1,2 et 3 µm. La rugosité est mesurée à l'aide d'un microscope confocal à balayage de la marque LASERTEC. La méthode d'obtention de l'image est connue de l'homme du 30 métier. Tomovich, Peng, Yuan et Yan ont publié un chapitre « Quantitative Surface Characterisation Using Laser Scanning Confocal Microscopy » dans l'ouvrage « Laser Scanning, Theory and Applications » édité par Chau-Chang Wang, décrivant le principe du microscope confocal à balayage, avec notamment son utilité pour la caractérisation des surfaces. La surface est balayée par un rayon laser, concentré par 35 une lentille. Un diaphragme variable ou sténopé est placé devant le détecteur, dans le plan focal conjugué au plan focal de l'objectif. Ainsi, seuls les photons provenant du plan focal passent le sténopé et participent à la formation de l'image. Une succession R:\32700\32742 SAFT\32742--110504-texte dépôt.DOC 32742 - Texte dépôt 2975815 11 de coupes est obtenue en faisant varier le plan focal, permettant d'obtenir l'état de la surface dans les trois dimensions de l'espace. La rugosité est mesurée, comme le montre la figure 3, en répartissant de manière uniforme les aires supérieures et inférieures autour de la ligne moyenne m. La rugosité Ra est égale à la hauteur de la 5 bande obtenue. En effet, la relation suivante est vérifiée : E aires des creux (32) = E aires des saillies (31) = Y2 Ra x longueur de base La rugosité spécifique du collecteur de courant a pour effet d'améliorer l'adhérence de la matière active sur ce collecteur. Une bonne adhérence de la matière active sur le collecteur de courant permet d'assurer à l'électrode une longue durée de 10 vie et de bonnes performances, à savoir une bonne capacité. Le collecteur de courant peut être obtenu par un procédé de frittage de poudre (de nickel par exemple) à une température comprise entre 800°C et 1300°C, comme décrit par P. P. Bhattacharjee et al dans Scripta Materialia 56 (2007), 13-16. Dans les exemples selon l'invention du tableau 2, le collecteur de courant possédant une rugosité de 2,34 µm, est obtenu à 15 partir d'une poudre de nickel de diamètre D50 de 10 à 20 tm par frittage à une température comprise entre 800°C et 1000°C et le collecteur de courant possédant une rugosité de 1,23 µm, est obtenu à partir d'une poudre de nickel de diamètre D50 de 10 à 20 tm par frittage à une température comprise entre 1100°C et 1300°C. La matière active de l'électrode négative comprend du charbon actif présentant 20 une surface spécifique supérieure ou égale à 500 m2/g, de préférence supérieure ou égale à 1000 m2/g, de façon préférentielle supérieure ou égale à 1400 m2/g. La surface spécifique (encore appelée surface développée) est mesurée par la technique BET par adsorption d'azote par l'échantillon de poudre de charbon actif à une température donnée, ici la température de l'azote liquide, soit -196°C. La surface 25 spécifique d'une poudre est mesurée comme suit. On prélève un échantillon de poudre dont la masse est comprise entre 0,1 et 1g. Pour une bonne précision de mesure, il convient d'avoir une surface spécifique d'au moins environ 1 m2/g. On utilise une cellule de 10 cm3. On pèse l'ensemble de la cellule de mesure. Puis on ajoute l'échantillon dans la cellule. On pèse l'ensemble. On met en place la cellule de mesure 30 sur un poste de dégazage et on dégaze l'échantillon pendant 12 heures à 120°C. La cellule est rapidement bouchée avec un bouchon après le dégazage. On pèse l'ensemble après retour de la température à l'ambiante et on note le résultat. Toutes les pesées sont effectuées sans le bouchon. La masse de l'échantillon est obtenue par soustraction de la masse de la cellule à la masse de la cellule + échantillon dégazé. 35 L'analyse de l'échantillon est ensuite réalisée à l'aide d'un analyseur Belsorp Mini de Bel Japan Inc. La mesure repose sur l'adsorption d'azote par l'échantillon à une température donnée, ici la température de l'azote liquide, soit -196°C. L'appareil R:\32700\32742 SAFT\32742--110504-texte dépôt.DOC 32742 - Texte dépôt 2975815 12 mesure la pression de la cellule de référence dans laquelle l'adsorbat est à sa pression de vapeur saturante et celle de la cellule de l'échantillon dans laquelle des volumes connus d'adsorbat sont injectés. La courbe résultant de ces mesures est l'isotherme d'adsorption. Dans le processus de mesure, la connaissance du volume mort de la 5 cellule est nécessaire : une mesure de ce volume est donc réalisée avec de l'hélium avant l'analyse. La masse de l'échantillon calculée précédemment est entrée en tant que paramètre. La surface BET est déterminée par le logiciel par régression linéaire à partir de la courbe expérimentale. L'écart-type de reproductibilité obtenu à partir de 5 10 mesures sur une poudre de surface spécifique 65 m2/g est de 2,5. Deux fois par an, un contrôle est réalisé avec une poudre de référence, ici l'alumine de référence micrometrics 16822. De préférence, la matière active comprend également un composé carboné autre que du charbon actif, choisi parmi le noir de carbone, le carbone vitreux, le graphite et 15 le brai de pétrole. La matière active est mélangée à un liant. Ce liant confère d'une part à la matière active de l'adhérence sur le collecteur de courant et d'autre part de la souplesse à l'électrode. Le liant comprend au moins un composé cellulosique et au moins un copolymère styrénique. Le composé cellulosique est de préférence choisi dans le groupe comprenant l'hydroxypropylméthylcellulose (HPMC), le 20 carboxyméthylcellulose (CMC), l'hydroxypropylcellulose (HPC) et l'hydroxyéthylcellulose (HEC). Le copolymère styrénique est de préférence un copolymère bloc styrénique choisi dans le groupe comprenant le Styrène-Butadiène (SBR), Styrène-Isoprène (SI), Styrène-éthylène/butylène (SEB), Styrène-Isoprène/butylène (SIB), Styrène- éthylène/propylène (SEP), Styrène-Butadiène- 25 Styrène (SBS), Styrène-Isoprène-Styrène (SIS), Styrène-éthylène/butylène-Styrène (SEBS), Styrène-Isoprène/butylène Styrène (SIBS) et Styrène- éthylène/propylène- Styrène (SEPS). De préférence, le liant polymérique comprend l'hydroxypropylméthylcellulose (HPMC) et le Styrène-Butadiène (SBR) ou le polystyrène acrylate (PSA). Selon un mode de réalisation, le liant est constitué 30 uniquement d'au moins un composé cellulosique et d'au moins un copolymère styrénique. De préférence, le charbon actif représente de 60 à 93% en poids du mélange de matière active et de liant, le noir de carbone représente de 5 à 20% en poids du mélange de matière active et de liant, 1'HPMC représente de 1 à 10% en poids du 35 mélange de matière active et de liant et le SBR représente de 1 à 10% en poids du mélange de matière active et de liant. R:\32700\32742 SAFT\32742--110504-texte dépôt.DOC 32742 - Texte dépôt 2975815 13 De préférence, le collecteur de courant est recouvert d'une première couche d'accrochage comprenant du carbone. Cette couche d'accrochage est présente entre le collecteur de courant et le mélange et peut être réalisée par des méthodes connues de l'homme du métier, par exemple par enduction d'une encre, par dépôt en phase 5 gazeuse, par pyrolyse d'un polymère carboné ou par dépôt par plasma. Cette couche d'accrochage permet d'assurer une meilleure adhérence de la pâte sur le collecteur de courant. La capacité de l'électrode négative est généralement largement excédentaire par rapport à la capacité de l'électrode positive qui n'est utilisée qu'entre 5 et 20%. De 10 plus le potentiel de l'électrode positive est relativement constant en fonction de son état de charge, cela correspond à un terme capacitif (en Farad) de l'électrode positive très élevé. Par conséquent, la capacité du supercondensateur asymétrique est environ égale à celle de l'électrode négative. L'adhérence de la matière active sur le collecteur de courant est également 15 assurée par les rugosités primaire Ral et secondaire Ra2 du collecteur de courant en association avec le mélange de carbone et de liant polymérique. Ce mélange, ayant la texture d'une pâte, et non d'un latex, possède une très bonne tenue mécanique, une fois enduit sur le collecteur de courant. Comme le montre la figure 5c, cette pâte adhère très bien au collecteur de courant, ce qui assure une bonne conductivité. 20 L'électrolyte du supercondensateur est choisi de telle sorte à être adapté aux compositions des électrodes. L'électrolyte de l'invention est un électrolyte alcalin, tel que l'hydroxyde de potassium (KOH) et/ou l'hydroxyde de lithium (LiOH) et/ou l'hydroxyde de sodium (NaOH), à une concentration supérieure à 6N afin de garantir une forte conductivité ionique. De préférence, l'électrolyte alcalin est l'hydroxyde de 25 potassium (KOH). Le séparateur utilisé dans l'invention est celui couramment utilisé dans les systèmes de batterie Ni-Cd. Le séparateur peut comprendre un matériau non-tissé en polypropylène (FTR108, Freudenberg) et éventuellement une membrane comprenant du polyéthylène greffé par des groupements acide acrylique (C6, Shanghai Shi Long 30 Hi-Tech). Le procédé de fabrication de l'électrode de l'invention comprend les étapes suivantes. Tout d'abord, le collecteur de courant ayant une rugosité primaire Ral comprise entre 0,8 et 15 tm est mis à disposition. Dans une première étape, la matière active à base de charbon actif ayant une 35 surface spécifique supérieure ou égale à 500 m2/g est mise à disposition. On ajoute à la matière active le liant en présence d'eau jusqu'à l'obtention d'une pâte. Dans une seconde étape, la pâte est enduite sur le collecteur de courant. Dans une troisième R:\32700\32742 SAFT\32742--110504-texte dépôt.DOC 32742 - Texte dépôt 2975815 14 étape, le collecteur de courant enduit de la pâte est compressé ou calandré afin d'obtenir l'électrode. Une dernière étape consiste à sécher l'électrode ainsi fabriquée. Le supercondensateur asymétrique est assemblé par empilement classique des différentes électrodes et des séparateurs. Un séparateur est intercalé entre une 5 électrode positive et une électrode négative. Ces trois éléments sont mis en place dans un conteneur. L'électrolyte est introduit dans le conteneur soit avant, soit après la mise en place des électrodes et des séparateurs dans le conteneur. Les électrodes positives sont reliées entre elles et constituent la borne de sortie de courant positive du supercondensateur et les électrodes négatives sont reliées entre elles et constituent la 10 borne de sortie de courant négative du supercondensateur. Le conteneur est fermé de manière étanche par un couvercle. En général, le couvercle supporte les bornes de sortie de courant. Le supercondensateur de l'invention peut être utilisé dans différentes applications industrielles, dans le domaine des chemins de fer et dans celui des 15 marchés de stockage de l'énergie. EXEMPLES Trois collecteurs de courant sont mis à disposition, un premier collecteur de courant dit lisse et deux collecteurs de courant selon l'invention de rugosités 20 différentes. Le collecteur de courant est dit lisse lorsque sa rugosité primaire Ral est inférieure à 0,8 µm. Les rugosités primaires Ral et secondaire Ra2 ont été mesurées à l'aide d'un microscope confocal à balayage. La méthode de mesure est illustrée par le schéma de la figure 4. Les résultats des mesures de rugosité obtenues sont présentés dans le tableau 2. 25 Tableau 2 : mesures de rugosités primaires et secondaires Type de collecteur à base de Rugosité primaire Rugosité secondaire nickel Ral (µm) Ra2 (µm) Dit lisse 0,73 0,11 Selon l'invention (rugosité élevée) 2,34 0,21 Selon l'invention (rugosité plus 1,23 0,10 faible) L'adhérence du revêtement sur chacun des trois collecteurs de courant est évaluée par un test mécanique dit « essai de quadrillage » décrit dans la norme NF EN 30 ISO 2409 et illustré par la figure 5. Le principe de la mesure consiste à effectuer un quadrillage du collecteur de courant 1 recouvert du mélange 2 comprenant le charbon R:\32700\32742 SAFT\32742--110504-texte dépôt.DOC 32742 - Texte dépôt 2975815 15 actif et le liant en réalisant des incisions parallèles et perpendiculaires dans le revêtement à l'aide d'un outil coupant à plusieurs lames avec arêtes de guidage et d'espacement. Un ruban adhésif 52 (type Tesa N4575) est ensuite appliqué sur le quadrillage parallèlement à l'une des séries d'incisions. Dans les cinq minutes qui 5 suivent l'application du ruban, ce dernier est retiré en prenant l'extrémité libre et en arrachant en 0,5 s à 1 s, à vitesse constante et sous un angle 0 aussi proche que possible de 60° selon le schéma de la figure 5a. L'adhérence du mélange 2 sur le collecteur de courant 1 est évaluée en fonction de la surface arrachée avec le ruban adhésif 52 selon la classification de la figure 5b et du tableau 1. Les images de la 10 surface des électrodes testées sont présentées sur la figure 5c où le collecteur de courant 1 et le mélange 2 comprenant la matière active et le liant de chacun des différents collecteurs est observable. Il apparaît alors clairement que la matière active déposée sur un collecteur de courant dit lisse n'est pas adhérente, et est partiellement arrachée lors du test de quadrillage. Les mesures d'adhérence fournissent les résultats 15 détaillés dans le tableau 3 suivant : Tableau 3 : Classification ISO 2409 de l'électrode après l'essai de quadrillage Type de collecteur à base de Classification nickel ISO 2409 Dit lisse 5 Selon l'invention (Rai = 2,34 µm) 1 Selon l'invention (Rai = 1,23 µm) 3 Les capacités volumiques et massiques de différentes électrodes ont été 20 mesurées en fonction de la densité de courant en décharge. Les résultats sont présentés sur les courbes des figures 6 et 7. Les courbes 61 et 71 ont été obtenues à partir d'une électrode possédant un revêtement avec HPMC et SBR sur un collecteur de courant selon l'invention présentant une rugosité élevée (Rai = 2,34 µm). Les courbes 62 et 72 ont été obtenues à partir d'une électrode possédant un revêtement avec HPMC et 25 SBR sur un collecteur de courant dit lisse. Les courbes 63 et 73 ont été obtenues à partir d'une électrode possédant un revêtement avec HPMC et SBR sur un collecteur de courant selon l'invention présentant une rugosité plus faible (Rai = 1,23 µm). Les courbes 64 et 74 ont été obtenues à partir d'une électrode avec un revêtement à base de PTFE sur un collecteur de courant selon l'invention présentant une rugosité élevée 30 (Rai = 2,34 µm). Au regard de ces courbes, il apparait clairement que les capacités volumiques et massiques sont plus élevées lorsque le liant polymérique pour le revêtement du R:\32700\32742 SAFT\32742--110504-texte dépôt.DOC 32742 - Texte dépôt 2975815 16 collecteur de courant de rugosité Ra selon l'invention ne contient pas de PTFE mais un mélange de composé cellulosique et de copolymère styrénique. En effet, la capacité volumique avec un revêtement à base de PTFE ne dépasse pas 28 F/cm3 alors que la capacité volumique avec un revêtement selon l'invention dépasse 75 F/cm3. La nature 5 du liant utilisé est importante et a une influence sur les performances de l'électrode. En éliminant le latex de la matière active, les capacités de l'électrode sont très largement améliorées. Les figures 6 et 7 permettent également de comparer différents collecteurs de courant revêtus du mélange selon l'invention. Il apparait alors de ces courbes, que le 10 collecteur de courant dit lisse présente des capacités volumiques et massiques beaucoup plus faibles que celles des collecteurs de rugosité selon l'invention. De plus, les courbes des figures 6 et 7 font apparaître que l'électrode avec le collecteur de courant ayant la rugosité la plus importante donne de meilleures capacités volumiques et massiques que l'électrode possédant le collecteur de courant ayant une rugosité plus 15 faible. Le paramètre de rugosité du collecteur de courant a une influence importante et permet d'améliorer sensiblement les performances de l'électrode contenant ledit collecteur de courant. Bien entendu, la présente invention n'est pas limitée aux exemples et au mode de réalisation décrits et représentés, mais elle est susceptible de nombreuses variantes 20 accessibles à l'homme du métier. R:\32700\32742 SAFT\32742--110504-texte dépôt.DOC 32742 - Texte dépôt REVENDICATIONS1. Electrode de supercondensateur comprenant un collecteur continu de courant (1) où 50% ou plus de la surface dudit collecteur présente une rugosité Ral comprise entre 0,8 et 15 µm, mesurée pour une longueur de base comprise entre 2 et 200 µm, ce collecteur étant revêtu d'un mélange (2) comprenant : a) du charbon actif ayant une surface spécifique supérieure ou égale à 500 m2/g ; b) un liant comprenant un mélange d'au moins un composé cellulosique et au moins un copolymère styrénique. 2. Electrode de supercondensateur selon la revendication 1, dans laquelle la rugosité Ral est comprise entre 1 et 5 µm, de préférence entre 1,2 et 3 µm. 3. Electrode de supercondensateur selon la revendication 1 ou 2, dans laquelle le collecteur de courant présente une rugosité Ra2 comprise entre 0,1 et 0,5 µm, mesurée pour une longueur de base comprise entre 0,1 et 2 µm, sur au moins 50% de sa surface. 4. Electrode de supercondensateur selon l'une des revendications 1 à 3, dans laquelle 75% ou plus, de préférence 90% ou plus, de préférence encore, 95% ou plus de la surface de collecteur de courant présente une rugosité Ral comprise entre 0,8 et 15 µm. 5. Electrode de supercondensateur selon l'une des revendications 1 à 4, dans laquelle le charbon actif présente une surface spécifique supérieure ou égale à 1000 m2/g, de préférence supérieure ou égale à 1400 m2/g. 6. Electrode de supercondensateur selon l'une des revendications 1 à 5, dans laquelle le mélange comprend un composé carboné autre que du charbon actif, choisi dans le groupe comprenant le noir de carbone, le carbone vitreux, le graphite et le brai de pétrole, de préférence le noir de carbone. 7. Electrode de supercondensateur selon l'une des revendications 1 à 6, dans laquelle le matériau du collecteur continu de courant est choisi parmi le nickel, un alliage à base de nickel, le cuivre, un alliage à base de cuivre, l'aluminium, un alliage R:\32700\32742 SAFT\32742--110504-texte dépôt.DOC 32742 - Texte dépôt 2975815 18 à base d'aluminium, l'acier inox et l'acier nickelé, de préférence le nickel ou un alliage à base de nickel. 8. Electrode de supercondensateur selon l'une des revendications 1 à 7, dans 5 laquelle le liant ne contient pas de polytétrafluoroéthylène (PTFE). 9. Electrode de supercondensateur selon l'une des revendications 1 à 8, dans laquelle le composé cellulosique est choisi dans le groupe comprenant l'hydroxypropylméthylcellulose (HPMC), la carboxyméthylcellulo se (CMC), 10 l' hydroxypropylcellulose (HPC) et l' hydroxyéthylcellulose (HEC). 10. Electrode de supercondensateur selon l'une des revendications 1 à 9, dans laquelle le copolymère styrénique est un copolymère bloc styrénique choisi dans le groupe comprenant le Styrène-Butadiène (SBR), Styrène-Isoprène (SI), Styrène- 15 éthylène/butylène (SEB), Styrène-Isoprène/butylène (SIB), Styrèneéthylène/propylène (SEP), Styrène-Butadiène-Styrène (SBS), Styrène-Isoprène-Styrène (SIS), Styrène-éthylène/butylène-Styrène (SEBS), Styrène-Isoprène/butylène Styrène (SIBS) et Styrène-éthylène/propylène-Styrène (SEPS). 20 11. Electrode de supercondensateur selon l'une des revendications 1 à 9, dans laquelle le copolymère styrénique est le polystyrène acrylate (PSA). 12. Electrode de supercondensateur selon l'une des revendications 1 à 1l, dans laquelle le liant consiste en un mélange d'au moins un composé cellulosique et au 25 moins un copolymère styrénique. 13. Electrode de supercondensateur selon l'une des revendications 1 à 12, dans laquelle le copolymère styrénique est le Styrène-Butadiène (SBR) et le composé cellulosique est l'hydroxypropylméthylcellulose (HPMC). 14. Electrode de supercondensateur selon l'une des revendications 1 à 13, dans laquelle le mélange comprend de 60 à 93% en poids de charbon actif, de 5 à 20% en poids de noir de carbone, de 1 à 10% en poids de composé cellulosique et de 1 à 10 % en poids de copolymère styrénique. R:\32700\32742 SAFT\32742--110504-texte dépôt.DOC 30 35 32742 - Texte dépôt 2975815 19 15. Electrode de supercondensateur selon l'une des revendications 1 à 14, dans laquelle une couche d'accrochage comprenant du carbone est présente entre le collecteur de courant et le mélange. 5 16. Supercondensateur asymétrique comprenant : a) au moins une électrode positive comprenant un hydroxyde à base de nickel et un collecteur de courant à base de nickel ; b) au moins une électrode négative selon l'une des revendications précédentes ; c) un électrolyte alcalin ; 10 d) au moins un séparateur. 17. Supercondensateur asymétrique selon la revendication 16, dans lequel le séparateur comprend un matériau non-tissé en polypropylène et éventuellement une membrane en polyéthylène greffé par des groupements acide acrylique. 15 18. Procédé de fabrication d'une électrode comprenant les étapes suivantes : a) mise à disposition d'un collecteur continu de courant (1) dont au moins 50% de sa surface présente une rugosité comprise entre 0,8 et 15 µm, mesurée pour une longueur de base comprise entre 2 et 200 tm ; 20 b) mélange (2) de charbon actif de surface spécifique supérieure ou égale à 500 m2/g avec : - un liant comprenant un mélange d'au moins un composé cellulosique et au moins un copolymère styrénique et - de l'eau jusqu'à obtention d'une pâte ; 25 c) dépôt de la pâte obtenue à l'étape b) sur le collecteur de courant de l'étape a); d) compression ou calandrage du collecteur de courant revêtu de la pâte pour former une électrode ; e) séchage de l'électrode obtenue à l'étape d). 30 19. Procédé de fabrication selon la revendication 18, dans lequel l'électrode est selon l'une des revendications 1 à 15. R:\32700\32742 SAFT\32742--110504-texte dépôt.DOC